(57)【特許請求の範囲】
【請求項１】
強化繊維（２）と樹脂（３）とからなる竿素材（５）の螺旋状凹凸外周面（５Ａ）に直接、光線の干渉を利用して発色する干渉薄膜層（８）を積層してあり、
前記竿素材（５）における玉口部分（５Ｂ）においては、前記螺旋状凹凸外周面（５Ａ）に対して、塗装層（９）を形成するとともに、前記塗装層（９）の上に前記干渉薄膜層（８）を形成してある、釣り竿用竿体。
【請求項２】
引き揃え強化繊維（２）に樹脂（３）を含浸させて形成したプリプレグ（４）を複数層に亘って重合巻回して形成した竿素材（５）の外周面に、細幅の成形テープ（６）を竿素材（５）の軸芯方向に沿って螺旋状に巻回し、このテープ（６）を巻回した状態の竿素材（５）を焼成し、焼成後テープ（６）を剥離して、前記竿素材（５）の表面に残った螺旋状の凹凸外周面（５Ａ）に直接、物理的又は化学的蒸着方法によって蒸着物を付着させて、光線の干渉を利用して発色する干渉薄膜層（８）を形成する釣り竿用竿体の製造方法。
【請求項３】
前記竿素材（５）における玉口部分（５Ｂ）においては、前記テープ（６）を剥離した後の螺旋状凹凸外周面（５Ａ）に対して、クリア塗装を行って塗装層（９）を形成した後に、物理的又は化学的蒸着方法によって蒸着物を付着させて、光線の干渉を利用して発色する干渉薄膜層（８）を形成している、請求項２に記載の釣り竿用竿体の製造方法。
【請求項４】
前記干渉薄膜層（８）が異なる蒸着物を堆積させた上下二層（８Ａ），（８Ｂ）からなるものである請求項１に記載の釣り竿用竿体。
【請求項５】
前記上下二層（８Ａ），（８Ｂ）の内の下層（８Ｂ）は蒸着物としてクロムを、上層（８Ａ）は蒸着物として酸化チタンを使用するものである請求項４に記載の釣り竿用竿体。
【請求項６】
前記干渉薄膜層（８）を構成するに、螺旋状凹凸外周面（５Ａ）に対して所定の蒸着物を堆積させて下層（８Ｂ）を形成するとともに、前記下層（８Ｂ）の上に前記所定の蒸着物とは異なる蒸着物を堆積させて上層（８Ａ）を形成して行っている請求項２又は３に記載の釣り竿用竿体の製造方法。
【請求項７】
前記所定の蒸着物がクロムであり、前記異なる蒸着物が酸化チタンである請求項６に記載の釣り竿用竿体の製造方法。
【発明の詳細な説明】
【０００１】
【発明の属する技術分野】
本発明は、表面装飾を施した釣り竿用竿体及びその製造方法に関する。
【０００２】
【従来の技術】
炭素繊維等の強化繊維にフェノール等の熱硬化性樹脂を含浸させたプリプレグを、マンドレルに巻回して竿素材を形成するとともに、竿素材の外周面に成形用のポリエステル若しくはポリプロピレン等の成形テープをラセン状に巻回して焼成し、焼成後成形テープを剥がし、成形テープを剥がした竿素材の外周面に適当な仕上げ加工を施してその仕上げ加工後塗装を施していた。この仕上げ加工としては、一般的には、成形テープによって竿素材の表面に付けられた螺旋状の凹凸を取り去りその表面を平滑化（凹凸を均す）すると同時にその平滑面に塗料ののりを良くするために粗面化を施すべく、センタレス研磨機（ベルトサンダー研磨機を含む）によって研磨加工を施すとともに、その後、塗装を行う方法を採っていた。このように凹凸面を平滑にするのは、凹凸面を残した儘塗装を行うと、凸面部の塗装厚が十分にできず、塗装ムラを生じることが多々有る為であり、均一な厚さで塗装を施すためには、上記したような仕上げ工程を必要としていた。
【０００３】
【発明が解決しようとする課題】
しかし、上記仕上げ加工方法を採る場合には、凸部内に位置する強化繊維を切断して、竿体自体の強度低下を招くことが多く、また、凹部と凸部とでの塗装ムラを無くす為には、膜厚を厚めにする必要があるが、それが竿体自体の重量増加の原因となり、扱いにくい面があった。特に、鮎竿のように多数の竿体を継いで長尺の竿に形成されるものにあっては、持ち重りがして魚の当たりを待つ間に竿を持つのに力を必要とし、さらに、先端部が重く鮎を引き抜く際に竿を立てるのに苦労するといった欠点がある。請求項１に係る発明の目的は、表面装飾効果を十分に発揮できるものでありながら、重量軽減を図って操作性の良い釣り竿用竿体を提供する点にある。
【０００４】
【課題を解決するための手段】
〔構成〕
請求項１にかかる発明による特徴構成は、強化繊維と樹脂とからなる竿素材の螺旋状凹凸外周面に直接、光線の干渉を利用して発色する干渉薄膜層を積層し、前記竿素材における玉口相当部分においては、前記螺旋状凹凸外周面に対して、塗装層を形成するとともに、前記塗装層の上に前記干渉薄膜層を形成してある点にあり、その作用効果は次の通りである。
【０００５】
〔作用〕
つまり、干渉薄膜層で発色をさせて、装飾効果を高めるとともに、光線の干渉を利用する薄膜を施すだけであるから、厚みも薄くてすみ竿体の軽量化が図れる。しかも、塗装を施す場合のように螺旋状凹凸外周面に研磨加工等を施す必要もなく、強化繊維の切損は少なくなり強度低下を招かない。次のような作用もある。つまり、玉口相当部分は、竿体の先端部であるから、単体で使用する場合においては他物に衝突させてその玉口部位の装飾層を損傷させるといった場合や、振出竿として使用する場合にいわゆる合わせ部となるので、干渉薄膜層の割れやひび入りによる損傷を回避する必要がある。そこで、この部位では、塗装層を下塗りした後に干渉薄膜層を設けて、干渉薄膜層を保護している。
【０００６】
〔効果〕
その結果、表面装飾効果において塗装面に比較しても遜色なく、かつ、強度面での向上を図りながら、持ち重りのしない扱い易い竿を提供することができるにいたった。  また、全体としては、強度の高い重量の軽い竿体でありながら、玉口相当部分に対応した装飾形態を採ることができるものである。
【０００７】
〔構成〕
請求項２にかかる発明の目的は、請求項１にかかる発明に対応した釣り竿用竿体を効率よく製造する方法を提案する点にある。請求項２にかかる発明の特徴構成は、引き揃え強化繊維に樹脂を含浸させて形成したプリプレグを複数層に亘って重合巻回して形成した竿素材の外周面に、細幅の成形テープを竿素材の軸芯方向に沿って螺旋状に巻回し、このテープを巻回した状態の竿素材を焼成し、焼成後テープを剥離して、前記竿素材の表面に残った螺旋状の凹凸外周面に直接、物理的又は化学的蒸着方法によって蒸着物を付着させて、光線の干渉を利用して発色する干渉薄膜層を形成する点にあり、その作用効果は次の通りである。
【０００８】
〔作用・効果〕
つまり、プリプレグを複数層に巻回する工程より焼成後テープを剥離するまでの過程は、一般的竿体の製造工程であるからここでは特に説明はしない。そして、干渉薄膜層を形成するに、薄膜材を蒸着する方法をとるので、塗装に比較して薄い厚みであっても全体にムラなく施すことができて、軽量で装飾性に富んだ竿体を提供できるに至った。
【０００９】
〔構成〕
請求項３にかかる発明の目的は、請求項１にかかる発明に対応した釣り竿用竿体を効率よく製造する方法を提案する点にある。請求項３にかかる発明による特徴構成は、前記竿素材における玉口相当部分においては、前記テープを剥離した後の螺旋状凹凸外周面に対して、クリア塗装を行った後に、物理的又は化学的蒸着方法によって蒸着物を付着させて、光線の干渉を利用して発色する干渉薄膜層を形成している点にあり、その作用効果は次の通りである。
【００１０】
〔作用・効果〕
クリア塗装を行って塗装面として十分な厚みを確保して、合わせ部として塗装強度を発揮できるものとすることができる。
【００１１】
〔構成〕
請求項４にかかる発明の目的は、干渉薄膜層による意匠感等を高める釣り竿用竿体を提供する点にある。請求項４にかかる発明による特徴構成は、請求項１、２、３にかかる発明による構成において、前記干渉薄膜層が異なる蒸着物を堆積させた上下二層からなるものである点にあり、その作用効果は次の通りである。
【００１２】
〔作用・効果〕
単一層では得られない発色が得られるとともに、耐食性、耐侯性、耐熱性等を考慮して、上層に使用する蒸着物と下層に使用する蒸着物とを選定して組み合わせて使用でき、単一層ではできない効果を発揮する竿体を提供できる。
【００１３】
〔構成〕
請求項５にかかる発明の目的は、干渉薄膜層による意匠感等を高める釣り竿用竿体を提供する点にある。請求項５にかかる発明による特徴構成は、請求項４における構成において、上下二層の内の下層は蒸着物としてクロムを、上層は蒸着物として酸化チタンを使用するものである点にあり、その作用効果は次の通りである。
【００１４】
〔作用・効果〕
下層にクロム層を配して耐食性或いは密着性の高い構成をとりながら、耐侯性、耐熱性等に優れた酸化チタンを上層に配置することにより、意匠面でも優れた釣り竿用竿体を提供できる。
【００１５】
〔構成〕
請求項６にかかる発明による特徴構成は、請求項２又は請求項３において、前記干渉薄膜層を構成するに、螺旋状凹凸外周面に対して所定の蒸着物を堆積させて下層を形成するとともに、前記下層の上に前記所定の蒸着物とは異なる蒸着物を堆積させて上層を形成して行っている点にあり、その作用効果は次の通りである。
【００１６】
〔作用・効果〕
請求項４にかかる発明と同様である。
〔構成〕
請求項７にかかる発明による特徴構成は、請求項６において、前記所定の蒸着物がクロムであり、前記異なる蒸着物が酸化チタンである点にあり、その作用効果は次の通りである。
【００１７】
〔作用・効果〕
請求項５にかかる発明と同様である。
【００１８】
【発明の実施の形態】
図１に示すように、マンドレル１を使用して竿体を形成する方法について、順を追って説明する。
【００１９】
(1)図１に示すように、周方向に炭素系の強化繊維２を引き揃えその強化繊維２にエポキシ系の熱硬化性樹脂３を含浸させたプリプレグ４を第１層としてマンドレル１に巻き付ける。
【００２０】
(2)図１に示すように、軸芯方向に炭素系の強化繊維２を引き揃えその強化繊維２にエポキシ系の熱硬化性樹脂３を含浸させたプリプレグ４を第２層として巻き付ける。
【００２１】
(3)図１に示すように、更に、周方向に炭素系の強化繊維２を引き揃えその強化繊維２にエポキシ系の熱硬化性樹脂３を含浸させたプリプレグ４を第３層として巻き付け、竿素材５を形成する。
【００２２】
(4)図１に示すように、更に、軸芯方向に炭素系の強化繊維２を引き揃えその強化繊維２にエポキシ系の熱硬化性樹脂３を含浸させたプリプレグ４を第４層として巻き付け、竿素材５を形成する。上記した各層をマンドレル１に巻き付けるには、プリプレグ４を定盤上にセットしておき、プリプレグ４の一端を加熱処理してマンドレル１を載せ付けてプリプレグ４をマンドレル１に巻き付けて成形する。
【００２３】
(5)図２に示すように、最外層の外周面にスパイラル状にポリエステル等の成形テープ６を巻回し、その巻回して成形した竿素材５を、図３に示すように、焼成炉７に入れて焼成処理する。
【００２４】
(6)焼成後、図４に示すように、成形テープ６を剥離して後竿素材５を所定長さに裁断して、次のような装飾加工を施す。
(7)図５に示すように、真空チャンバー１０内に竿素材５を載置し、ルツボ１１内の蒸着物を抵抗式加熱器１２で加熱蒸発させて、竿素材５の螺旋状の凹凸外周面５Ａに付着させ、光線の干渉を利用して発色する干渉薄膜層８を形成する。
【００２５】
干渉薄膜層８は上下二層８Ａ，８Ｂからなり、後記するように、異なる蒸着物を蒸着して構成される。その蒸着法としては、同一真空チャンバー１０内に複数のルツボ１１を設けて行ってもよいが、図５に示す装置を複数個並設するものであってもよい。
【００２６】
干渉薄膜層８の厚みは１〜５ミクロンであり望ましくは２〜３ミクロン、前記した螺旋状の凹凸外周面５Ａが呈する鋸歯状断面に沿って均一な厚みを維持する状態で堆積される。図１０に示すように、この干渉薄膜層８に到達した光線は、上層８Ａの表面に反射される光線Ｒ１と、上下層８Ａ，８Ｂの境界層で反射される光線Ｒ２と、下層８Ｂと凹凸外周面５Ａとの境界層で反射されるＲ３とが干渉して、虹色の発色を呈する。干渉薄膜層８が単一層であれば、光線の干渉によって消滅する光線の持つ色とは補色関係にあるものが発色するが、多層膜となっているので、螺旋状の凹凸外周面５Ａに反射して虹色の発色を呈するのではないかと考えられる。尚、下層８Ｂに蒸着される蒸着物はクロムであり、上層８Ａに蒸着される蒸着物は酸化チタンである。但し、異なる蒸着物、例えば、アルミナ、モリブデン等を使用でき、これらは物理的蒸着法としてスパッタリング、窒化クロム等を使用する場合にはイオンプレーティングを使用できる。竿体の装飾として、酸化珪素等を使用するならば、化学的蒸着法を使用することができる。
【００２７】
【実施例】
次に、鮎竿を参考にして各竿の装飾層について説明する。
図１１に示すように、１番竿としての穂先竿１３、２番竿〜７番竿までの中竿１４、８番竿としての元上１５、９番竿としての元竿１６とで、釣り竿としての纏まった鮎竿を形成する。ここに、１番竿から９番竿までの各竿を竿体と称する。
【００２８】
(1)穂先竿１３においては、図６に示すように、全長に亘って竿体の螺旋状の凹凸外周面５Ａに直接干渉薄膜層８を形成する。尚、図６から図９まで、及び、図１１における符号ｂは、螺旋状の凹凸外周面５Ａに直接干渉薄膜層８を形成している部分を指す。
【００２９】
(2)中竿１４においては、玉口部分を除いて螺旋状の凹凸外周面５Ａに直接干渉薄膜層８を形成する。玉口部分においては、下地塗装を施す。つまり、図７に示すように、螺旋状凹凸外周面５Ａに対して、（バフ研磨を行った後、クリア塗装とその後のサンダー研磨とを二度繰り返し、さらに、）クリア塗装を行って塗装層９を形成しそのさらに外面に、干渉薄膜層８を形成する。上記したカッコ書き部分は省略される場合もある。このように干渉薄膜層８の下に、塗装層９を施している部分をａを表す。
【００３０】
(3)元上１５においては、図８に示すように、全長に亘って前記した塗装層９とその外側に干渉薄膜層８を形成する。干渉薄膜層８のさらに外面にはクリア塗装層を形成する。
【００３１】
(4)元竿１６においては、図９に示すように、全長に亘って前記した塗装層９とその外側に干渉薄膜層８及びクリア塗装層１９を形成するとともに、さらに、後半部に滑り止め塗装層１８を形成する。前記したａのものに滑り止め塗装層８を施した部分をｃとする。
【００３２】
次に、各竿体の干渉薄膜層８の部分のみを、一般のウレタン塗装（シゴキ塗装）に置き換えて行った場合の重量を比較してみる。ウレタン塗装においては厚みが２０〜３０ミクロンになる。
【００３３】
（干渉被膜層／ウレタン塗装）
１番竿としては、０．０１ｇ／０．１８ｇ
２番竿としては、０．０４ｇ／０．５０ｇ
３番竿としては、０．０６ｇ／０．８６ｇ
４番竿としては、０．１１ｇ／１．２６ｇ
５番竿としては、０．１４ｇ／１．５８ｇ
６番竿としては、０．１７ｇ／１．８３ｇ
７番竿としては、０．１９ｇ／２．０９ｇ
８番竿としては、３．０５ｇ／５．１４ｇ
９番竿としては、２．７６ｇ／３．８６ｇ
のような違いがあり、釣り竿全体としては次のようになる。
塗装重量としては、          ６．５３ｇ／１７．３０ｇ
その他の部品重量としては、  １０．６０ｇ／１０．６０ｇ
竿素材重量としては、        ２３４．５ｇ／２３４．５ｇ
総計                        ２５１．６ｇ／２６２．４ｇ
慣性モーメント              ２２８１０ｋｇｃｍ2 ／２４１０７ｋｇｃｍ2 
重心位置                    ３０１．１ｃｍ／３０３．１ｃｍ
以上の測定結果に基づいて持ち重り感との関係について考察すると、実際の持ち重り感は約３％の差があると使用するものにとってハッキリとその違いが認識できるので、上記測定結果からすると慣性モーメントで約５％の差があるので、これによって持ち重り感が軽減されて取扱性が大幅に向上したことがわかる。慣性モーメントが絶対的に小さいことが持ち重り感を軽減することになる。
【００３４】
〔別実施例〕
(1)干渉薄膜層８としては、上下二層８Ａ，８Ｂで構成したが、一層であってもよい。勿論、蒸着物もクロム又は酸化チタンのいずれでもよい。
【００３５】
(2)干渉薄膜層８としては、螺旋状の凹凸外周面５Ａに沿って、蒸着物を堆積させたが、凹凸外周面５Ａと関係なく、干渉薄膜層８の外面を緩円錐台状に形成してもよい。これによって、薄膜層８の厚みが各部で異なり、虹色の発色を行わせやすい。
【００３６】
尚、特許請求の範囲の項に図面との対照を便利にするために符号を記すが、該記入により本発明は添付図面の構成に限定されるものではない。
【図面の簡単な説明】
【図１】マンドレルに第１層から第４層を巻き付ける状態を示す側面図
【図２】成形テープを巻回する状態を示す斜視図
【図３】竿素材を焼成する状態を示す側面図
【図４】成形テープを剥離する状態を示す側面図
【図５】竿素材に干渉薄膜層を形成する状態を示す作用図
【図６】穂先竿の干渉薄膜層を示す縦断側面図
【図７】中竿の干渉薄膜層を示す縦断側面図
【図８】元上の干渉薄膜層を示す縦断側面図
【図９】元竿の干渉薄膜層を示す縦断側面図
【図１０】干渉薄膜層における光線の反射状体を示す縦断側面図
【図１１】鮎竿を構成する各竿体を示す分解側面図
【符号の説明】
２  強化繊維
３  樹脂
４  プリプレグ
５  竿素材
５Ａ  螺旋状の凹凸外周面
５Ｂ  玉口部分
６  成形テープ
８  干渉薄膜層
８Ａ  上層
８Ｂ  下層
９  塗装膜
【図１】
0003560402.tif 000002
【図２】
0003560402.tif 000003
【図３】
0003560402.tif 000004
【図４】
0003560402.tif 000005
【図５】
0003560402.tif 000006
【図６】
0003560402.tif 000007
【図７】
0003560402.tif 000008
【図８】
0003560402.tif 000009
【図９】
0003560402.tif 000010
【図１０】
0003560402.tif 000011
【図１１】
0003560402.tif 000012